СПОСОБ ИЗГОТОВЛЕНИЯ МАГНИЙ-СИЛИКАТНОГО ПРОППАНТА СРЕДНЕЙ ПЛОТНОСТИ И ПРОППАНТ

1. Способ изготовления магний-силикатного проппанта, содержащего окись магния по крайней мере не менее 18-30 мас. %, из серпентинита - сырья на основе природного магнийсодержащего компонента, включающего предварительный обжиг серпентинита при температурах по крайней мере в пределах 750-1000°С, его помол, грануляцию материала, обжиг гранул сырца и их рассев, при этом предварительный обжиг серпентинита и обжиг сырцовых гранул производят со скоростью подъема температуры более 150°С/ч, отличающийся тем, что в проппанте используют серпентиниты Кочкарского месторождения г. Пласт Челябинской области, содержащие в пересчете на прокаленное вещество, мас. %: окиси магния MgO 37-49; SiO2 38-47; Fe2O3 8-10; Al2O3 0,05-4,0; общая сумма оксидов щелочных металлов CaO+Na2O+K2O не менее 1,2; остальные примеси в пределах 0,3-0,7; микропримеси - остальное, после предварительного обжига в обезвоженный серпентинит добавляют связующее в виде крахмалсодержащего реагента не более 3,5% и подвергают совместному сухому помолу до размера частиц 78-99% проход через сито 20 мкм, с последующим гранулированием с добавлением воды не более 30 мас. % и обжигом гранул сырца при температурах 1150-1440°С, при этом магний-силикатный проппант характеризуется тем, что он получен вышеописанным способом.
2. Магний-силикатный проппант, характеризующийся тем, что он получен способом по п. 1.